(57)【特許請求の範囲】
【請求項１】
排水に含まれる汚泥に、電荷を有する凝集剤と、パルプスラリーとを添加する工程を含み、
前記パルプスラリーには、パルプが０．１〜１５重量％含有されており、前記パルプのフリーネスは７５０ｍｌ以下であり、
前記パルプスラリーは、前記汚泥に対する前記パルプの割合が、乾燥重量比で３重量％以上となるように添加されることを特徴とする汚泥の脱水方法。
【請求項２】
前記パルプスラリーは、前記汚泥に対する前記パルプの割合が、乾燥重量比で５〜７０重量％となるように添加される請求項１に記載の汚泥の脱水方法。
【請求項３】
前記パルプスラリーは、前記汚泥に対する前記パルプの割合が、乾燥重量比で３０〜７０重量％となるように添加される請求項１又は２に記載の汚泥の脱水方法。
【請求項４】
前記パルプは、広葉樹由来のパルプである請求項１〜３のいずれか１項に記載の汚泥の脱水方法。
【請求項５】
前記凝集剤は、カチオン系凝集剤及びアニオン系凝集剤から選択される少なくとも１種である請求項１〜４のいずれか１項に記載の汚泥の脱水方法。
【請求項６】
排水に含まれる汚泥に電荷を有する凝集剤を添加する手段と、
前記汚泥にパルプスラリーを添加する手段とを備え、
前記パルプスラリーには、パルプが０．１〜１５重量％含有されており、前記パルプのフリーネスは７５０ｍｌ以下であり、
前記パルプスラリーを添加する手段は、前記汚泥に対する前記パルプの割合が、乾燥重量比で３重量％以上となるように添加する手段であることを特徴とする汚泥の脱水装置。
【請求項７】
前記パルプスラリーを添加する手段は、前記汚泥に対する前記パルプの割合が、乾燥重量比で３０〜７０重量％となるように添加する手段である請求項６に記載の汚泥の脱水装置。
【発明の詳細な説明】
【技術分野】
【０００１】
本発明は、汚泥の脱水方法及び汚泥の脱水装置に関する。具体的には、本発明は、排水に含まれる汚泥に凝集剤とパルプスラリーを特定の割合で添加することで、汚泥の脱水効果を高めた脱水方法及び脱水装置に関する。
【背景技術】
【０００２】
下水処理工程や工場排水処理工程で発生する多量の汚泥は、減容化して処分されるか、減容化後に再利用される。汚泥の減容化の方法としては、機械的脱水、乾燥及び焼却等の方法が挙げられる。中でも、機械的脱水方法は省エネルギーかつ簡便な方法であるため、単独又は他の方法と組み合わせて実施されている。
【０００３】
脱水後の汚泥は、脱水ケーキと呼ばれ、脱水ケーキの含水率はできるだけ低くすることが望まれている。脱水ケーキの含水率を低く抑えることにより、処分する汚泥量が減ることに加え、運搬費や保管費を削減することができる。また、脱水後の汚泥を乾燥又は焼却する際には、汚泥中の水分を蒸発させるために重油や石炭粉などの補助燃料が使用される場合がある。このような場合、脱水ケーキの含水率を低く抑えることで、補助燃料の使用量を削減することができる。
【０００４】
汚泥の機械的脱水においては、汚泥に凝集剤を添加してフロックを形成させてから圧搾することが一般的に行われている。また、脱水補助剤として、繊維を添加すると脱水ケーキの含水率を低減できることが知られている。例えば、特許文献１〜３には、汚泥に凝集剤と繊維を添加する工程を含む汚泥の脱水方法が開示されている。特許文献１では、脱水補助剤として繊維を汚泥に添加しており、この場合の添加率は、汚泥の固形分（乾燥重量）に対して３重量％未満である。特許文献２では、汚泥の固形分（乾燥重量）に対して、繊維を３〜１０重量％添加している。特許文献３では、脱水補助剤として古紙粉砕物を汚泥に添加しており、古紙粉砕物の添加率は、汚泥の固形分（乾燥重量）に対して６．２〜４０重量％である。なお、いずれの文献においても、繊維は、固形または粉末状態で添加されており、繊維をスラリーとして添加している実施例はない。
【先行技術文献】
【特許文献】
【０００５】
【特許文献１】特開２０１４−６９１４５号公報
【特許文献２】特開２０１０−４３６号公報
【特許文献３】特許第３４８５１３８号公報
【発明の概要】
【発明が解決しようとする課題】
【０００６】
上述したように、汚泥の固形分に対して所定の添加率となるように繊維を添加することで、汚泥の脱水効果を高めることが検討されている。しかしながら、従来の脱水方法においても、その脱水効果は十分なものとは言えず、さらなる改善が求められていた。また、従来の脱水方法を用いた場合、脱水後の汚泥量（脱水ケーキ量）を十分に低減することが困難であり、この点に関してもさらなる改善が求められていた。
【０００７】
そこで本発明者らは、このような従来技術の課題を解決するために、脱水ケーキの含水率をさらに低減し、より脱水効果の高い汚泥の脱水方法を提供することを目的として検討を進めた。さらに、本発明者らは、脱水後の汚泥量（脱水ケーキ量）を十分に低減することも目的として検討を進めた。
【課題を解決するための手段】
【０００８】
上記の課題を解決するために鋭意検討を行った結果、本発明者らは、排水に含まれる汚泥に、電荷を有する凝集剤と、所定条件を満たすパルプスラリーを添加することにより、脱水ケーキの含水率を低減し、さらに脱水後の汚泥量（脱水ケーキ量）も低減し得ることを見出した。
具体的に、本発明は、以下の構成を有する。
【０００９】
［１］排水に含まれる汚泥に、電荷を有する凝集剤と、パルプスラリーとを添加する工程を含み、パルプスラリーには、パルプが０．１〜１５重量％含有されており、パルプのフリーネスは７５０ｍｌ以下であり、パルプスラリーは、汚泥に対するパルプの割合が、乾燥重量比で３重量％以上となるように添加されることを特徴とする汚泥の脱水方法。
［２］パルプスラリーは、汚泥に対するパルプの割合が、乾燥重量比で５〜７０重量％となるように添加される［１］に記載の汚泥の脱水方法。
［３］パルプスラリーは、汚泥に対するパルプの割合が、乾燥重量比で１０重量％より多く７０重量％以下となるように添加される［１］又は［２］に記載の汚泥の脱水方法。
［４］パルプは、広葉樹由来のパルプである［１］〜［３］のいずれかに記載の汚泥の脱水方法。
［５］凝集剤は、カチオン系凝集剤及びアニオン系凝集剤から選択される少なくとも１種である［１］〜［４］のいずれかに記載の汚泥の脱水方法。
［６］排水に含まれる汚泥に電荷を有する凝集剤を添加する手段と、汚泥にパルプスラリーを添加する手段とを備え、パルプスラリーには、パルプが０．１〜１５重量％含有されており、パルプのフリーネスは７５０ｍｌ以下であり、パルプスラリーを添加する手段は、汚泥に対するパルプの割合が、乾燥重量比で３重量％以上となるように添加する手段であることを特徴とする汚泥の脱水装置。
［７］パルプスラリーを添加する手段は、汚泥に対するパルプの割合が、乾燥重量比で５〜７０重量％となるように添加する手段である［６］に記載の汚泥の脱水装置。
【発明の効果】
【００１０】
本発明の脱水方法を用いることによって、脱水ケーキの含水率を十分に低減することができる。また、本発明の脱水方法を用いることによって、脱水後の汚泥量（脱水ケーキ量）を十分に低減することができる。
【図面の簡単な説明】
【００１１】
【図１】図１は、本発明の汚泥の脱水方法及び脱水装置を説明する概略図である。
【発明を実施するための形態】
【００１２】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１３】
（汚泥の脱水方法）
本発明は、排水に含まれる汚泥に、電荷を有する凝集剤と、パルプスラリーとを添加する工程を含む汚泥の脱水方法に関する。ここで、パルプスラリーには、パルプが０．１〜１５重量％含有されており、パルプのフリーネスは７５０ｍｌ以下である。また、パルプスラリーは、汚泥に対するパルプの割合が、乾燥重量比で３重量％以上となるように添加される。
【００１４】
本発明では、上記のように、凝集剤と、特定のパルプを有する所定濃度のパルプスラリーを添加することにより、途中工程で密度の高いフロックを形成することができる。このようなフロックを形成することにより、脱水ケーキの含水率を効果的に低減することができる。さらに、パルプの割合を上記範囲となるように添加することにより、脱水効果を高めることに加え、脱水後の汚泥量（脱水ケーキ量）を十分に低減することができる。通常、パルプの添加率を増やした場合、脱水ケーキ中に繊維分が多量に含有されることとなるため、汚泥量の増加が懸念される。しかし、本発明では、驚くべきことに、パルプを３重量％以上となるように添加することで、脱水効果を高めるだけではなく、汚泥量（脱水ケーキ量）も低減することができる。
【００１５】
図１は、本発明の汚泥の脱水方法を説明する概略図である。汚泥は、まず処理槽１０に移送される。処理槽１０には、撹拌機１２が備え付けられている。また、処理槽１０には、凝集剤貯留槽２０と、パルプスラリー貯留槽３０が連結されている。処理槽１０に汚泥が移送された後には、凝集剤貯留槽２０と、パルプスラリー貯留槽３０から凝集剤とパルプスラリーが各々送液され、処理槽１０に投入される。その後、撹拌機１２によって撹拌されることで、汚泥と、凝集剤とパルプスラリーは均一に混合される。なお、汚泥に凝集剤が２種以上添加される場合は、処理槽１０は、凝集剤貯留槽２０を複数個備えていてもよい。また、凝集剤貯留槽２０とパルプスラリー貯留槽３０は、処理槽１０中に貯留された汚泥の重量を計測し、その重量から投入する凝集剤とパルプスラリーの量を算出するシステムを備えていることが好ましい。
【００１６】
なお、図示はしていないが、本発明の汚泥脱水装置においては、処理槽１０の他に別の処理槽を有していてもよく、処理槽１０に凝集剤貯留槽２０が連結されており、別の処理槽にパルプスラリー貯留槽３０が連結されていてもよい。このような場合、汚泥に、凝集剤が混合された後に、凝集剤含有汚泥が別の処理槽に移送され、そこでパルプスラリーと混合されることとなる。このような添加順序とすることで、効果的に汚泥を脱水することもできる。
【００１７】
凝集剤と、パルプスラリーが混合された汚泥は、脱水機４０に移送される。脱水機４０では、スクリュープレス、フィルタープレス、遠心脱水機、ベルトプレス、電気浸透脱水機等の脱水システムを用いて汚泥から水分を除去する。中でも、脱水機４０としては、スクリュープレスは好ましく用いられる。なお、脱水システムを複数種組み合わせて脱水を行ってもよく、例えば、スクリュープレスを実施した後に遠心脱水を実施してもよい。汚泥から除去された水分は処理水として排出される。また、脱水された汚泥は、脱水ケーキとなり、肥料等として再利用されるか、廃棄処分される。
【００１８】
パルプスラリーは、汚泥に対するパルプの割合が、乾燥重量比で３重量％以上となるよう添加されればよい。また、パルプの添加率は、５〜７０重量％となるように添加されることが好ましく、１０重量％より多く７０重量％以下となるように添加されることがより好ましく、１５〜７０重量％となるように添加されることがさらに好ましい。パルプの添加率を上記範囲内とすることにより、より効果的に、脱水ケーキの含水率を低減することができ、汚泥量（脱水ケーキ量）も低減することができる。
【００１９】
汚泥に対するパルプの割合を算出する際には、まず、汚泥の乾燥重量を下記の方法で測定する。
（１）汚泥を脱水する。
（２）脱水後の汚泥をろ紙に挟み、５ｋｇの重しを１０分間乗せて水分を吸収させる。
（３）その汚泥を１０５℃の乾燥機にて、２４時間乾燥させる。
（４）脱水前の汚泥量と、乾燥後の乾燥汚泥量から汚泥濃度を算出する。
汚泥濃度（％）＝乾燥後汚泥量（ｇ）÷脱水前汚泥量（ｇ）×１００
次いで、上記と同様の方法でパルプスラリー濃度を算出する。
（１）パルプスラリーを脱水する。
（２）脱水後のパルプスラリーをろ紙に挟み、５ｋｇの重しを１０分間乗せて水分を吸収させる。
（３）そのパルプスラリーを１０５℃の乾燥機にて、２４時間乾燥させる。
（４）脱水前のパルプスラリー量と、乾燥後の乾燥パルプスラリー量からパルプスラリー濃度を算出する。
パルプスラリー濃度（％）＝乾燥後パルプスラリー量（ｇ）÷脱水前パルプスラリー量（ｇ）×１００
そして、上記で算出した汚泥濃度とパルプスラリー濃度を用いて、汚泥中に含有される乾燥汚泥量と、パルプスラリーに含有される乾燥パルプ量を算出することで、用いた汚泥に対するパルプの割合（乾燥重量比）を求めることができる。
パルプの乾燥重量比（％）＝乾燥パルプ量（ｇ）÷乾燥汚泥量（ｇ）×１００
【００２０】
パルプスラリーには、パルプが０．１〜１５重量％含有されていればよく、１〜１０重量％含有されていることが好ましい。パルプスラリーは、水分にパルプを分散させたものである。必要に応じて分散剤などの添加剤を含有していてもよい。本発明では、パルプをスラリー化した状態で添加することで、汚泥とパルプを均一に混合することができる。これにより、より効果的に脱水ケーキの含水率を低下することができる。また、パルプをスラリー化することで、添加作業を容易にすることができ、脱水処理の作業効率を高めることができる。
【００２１】
パルプスラリーに添加されるパルプのフリーネスは７５０ｍｌ以下であればよく、６５０ｍｌ以下であることが好ましく、５５０ｍｌ以下であることがより好ましい。なお、フリーネスとは、ＪＩＳ−Ｐ８２２０に準拠して標準離解機にて試料を離解処理した後、ＪＩＳ−Ｐ８１２１に準拠してカナダ標準濾水度試験機にて測定した濾水度の値である。パルプのフリーネスを上記範囲とすることにより、パルプの比表面積を大きくすることができ、柔軟性を高めることができるため、脱水ケーキの含水率を効果的に低減することができる。
【００２２】
汚泥には、正電荷を持つ物質が含有されていることが好ましい。正電荷を持つ物質としては、硫酸アルミニウム、塩化第一鉄、塩化第二鉄、硫酸第一鉄、硫酸第二鉄、塩化アルミニウム、塩化カルシウム、ポリ塩化アルミニウム、ポリ硫酸第二鉄、ポリジアリルジメチルアンモニウムクロライド、ポリアミン、メラミン酸コロイド、ジシアンジアミド等の無機塩や有機化合物が挙げられる。なお、正電荷を持つ物質は、上述した無機塩等が汚泥中で溶解した時に生じるイオンと同じイオンを含む物質でもよく、例えば水に溶解してアルミニウムイオンを供給する物質や鉄イオンを供給する物質であってもよい。
【００２３】
（パルプ）
本発明で用いることができるパルプとしては、木材パルプ、綿、麻、古紙パルプ、非木材パルプ等を挙げることができる。また、電荷を付与したポリプロピレン等の合成繊維も用いることができる。さらに、パルプとしては、紙パルプ製造工場から回収された繊維や、繊維分を多く含むスラッジを用いることもできる。
パルプは電荷を有するものであることが好ましく、電荷を有さないパルプを用いる場合は、パルプに電荷を持つ物質を固定又は吸着させたものを用いることもできる。電荷を持つ繊維は、比表面積が大きく、柔軟性のある素材が好適である。繊維の持つ電荷はアニオン性、カチオン性、その両方でもよい。また、繊維中の電荷の量は特に限定されない。
【００２４】
本発明では、パルプとして、木材パルプを用いることが好ましい。木材パルプ由来の繊維は、ヘミセルロース由来のカルボキシル基を持つので、アニオン性の電荷を持つ。また、繊維の構造は、多糖類が複雑な構造で高分子化したものであるため、比表面積が大きく、柔軟性があるため脱水ケーキの含水率を効果的に低減することができる。さらに、木材パルプを用いると、繊維と汚泥が良好に絡み合うことで、密度の高いフロックが形成され、脱水機で脱水する前の段階で、水分と汚泥の分離性を向上させることができる。加えて、木材パルプは、天然物であるために持続的に供給でき、安価であるため好適である。
【００２５】
木材パルプを使用する場合は、木材パルプに前処理を施してもよい。例えば、前処理工程において、叩解を行うことで、比表面積を増大させることができる。また、木材パルプにオゾン、塩素、二酸化塩素、過硫酸、次亜塩素酸、過酸化水素等の酸化剤による酸化処理や、ＴＥＭＰＯ酸化法、フェントン酸化法等の公知の酸化法によって酸化処理を施し、木材パルプ中のアニオン性残基量を増やしてから使用することもできる。また、アニオン性を持つ化合物および／またはカチオン性を持つ化合物を木材パルプに固定又は吸着させてから、使用してもよい。
【００２６】
木材パルプとしては、針葉樹由来のパルプ（ＮＫＰ）と広葉樹由来のパルプ（ＬＫＰ）等を挙げることができる。中でも、広葉樹由来のパルプ（ＬＫＰ）を用いることが好ましい。広葉樹由来のパルプ（ＬＫＰ）は、比表面積が大きく、柔軟性のある素材であるため、脱水ケーキの含水率をより効果的に低減することができる。
【００２７】
（凝集剤）
本発明で用いられる電荷を有する凝集剤は、カチオン系凝集剤、アニオン系凝集剤及びノニオン性凝集剤から選択される少なくとも１種であることが好ましく、カチオン系凝集剤及びアニオン系凝集剤から選択される少なくとも１種であることがより好ましい。汚泥には少なくとも１種の凝集剤が添加されればよいが、２種以上の凝集剤を添加してもよい。具体的には、カチオン系凝集剤及びアニオン系凝集剤の両方を添加することが好ましい。また、添加順序は特に制限されず、アニオン系凝集剤を添加した後に、カチオン系凝集剤を添加してもよく、カチオン系凝集剤を添加した後に、アニオン系凝集剤を添加してもよい。
【００２８】
本発明で用いることができる凝集剤としては、例えば、アニオン性ポリアクリルアミド、カチオン性ポリアクリルアミド、ノニオン性ポリアクリルアミド、アニオン性ポリアクリル酸ナトリウム、カチオン性ポリアクリル酸アルキルエステル、カチオン性ポリメタアクリル酸アルキルエステル、カチオン性ポリアミン、カチオン性ポリ（ジアリルジメチルアンモニウムクロリド）、カチオン性ジシアンジアミド、カチオン性アミノ縮合物、アニオン性アルギン酸ナトリウム、アニオン性カルボキシメチルセルロース、ノニオン性苛性化デンプン等を挙げることができる。凝集剤は、その分子量や主たる特性をもたらす官能基の量に関わらず用いることができる。また、直鎖状もしくは枝分かれ状といった形状にも関わらず用いることができる。
本発明では、凝集剤として、無機塩類も用いることもできる。無機塩類としては、硫酸アルミニウム、アルミン酸ナトリウム、ポリ塩化アルミニウム、硫酸第一鉄、塩化第二鉄、硫酸第三鉄、塩素化コッパラス等を挙げることができる。
【００２９】
凝集剤は、一種類のみ使用することもできるし、複数の種類を使用することもできる。また、珪藻土、活性シリカといった助剤、硫酸や塩酸、水酸化ナトリウムといったｐＨ調整剤、マンガン酸塩、次亜塩素酸塩、硫酸第一鉄等の酸化・還元剤、凝集剤等の補助薬剤を使用することもできる。凝集剤や補助薬剤、電荷を持つ繊維の選択や添加量の決定は、ジャーテストや脱水試験等を行い、脱水性を考慮して行われる。
【００３０】
汚泥に少なくとも１種の電荷を有する凝集剤を添加した後には、凝集沈殿処理、加圧浮上処理、遠心分子処理などで濃縮をすることが好ましい。このような処理工程を設けた後に、パルプスラリーを添加することで、汚泥とパルプを効率よく混合することができる。
【００３１】
（汚泥の脱水装置）
本発明は、汚泥の脱水装置に関するものでもある。本発明の汚泥の脱水装置は、排水に含まれる汚泥に電荷を有する凝集剤を添加する手段と、汚泥にパルプスラリーを添加する手段とを備える。ここで、パルプスラリーを添加する手段は、汚泥に対するパルプの割合が、乾燥重量比で３重量％以上となるように添加する手段である。パルプスラリーを添加する手段は、汚泥に対するパルプの割合が、乾燥重量比で５〜７０重量％となるように添加する手段であることが好ましく、より好ましくは１０重量％より多く７０重量％以下、さらに好ましくは１５重量％〜７０重量％となるように添加する手段である。また、パルプスラリーには、パルプが０．１〜１５重量％含有されており、パルプのフリーネスは７５０ｍｌ以下である。
【００３２】
本発明の汚泥の脱水装置は、図１に示されているように、処理槽１０と、凝集剤貯留槽２０と、パルプスラリー貯留槽３０と、脱水機４０を備えていることが好ましい。また、処理槽１０には、撹拌機１２が備え付けられていることが好ましい。処理槽１０には、凝集剤貯留槽２０と、パルプスラリー貯留槽３０が連結されており、凝集剤貯留槽２０から凝集剤が、パルプスラリー貯留槽３０からパルプスラリーが処理槽１０に添加される。
【００３３】
凝集剤と、パルプスラリーが混合された汚泥は、脱水機４０で脱水される。脱水機４０としては、スクリュープレス、フィルタープレス、遠心脱水機、ベルトプレス、電気浸透脱水機等を挙げることができる。
【００３４】
本発明の汚泥の脱水装置は、その他に、さらに凝集剤貯留槽、凝集沈殿槽、生物処理膜、活性汚泥処理槽等を備えていることが好ましい。
【実施例】
【００３５】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００３６】
（実施例１）
製紙工場から排出された汚泥であり、硫酸アルミニウムを３００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌した。カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを３重量％（対汚泥乾燥重量比）添加し、１２０ｒｐｍで１分間撹拌し、更に４０ｒｐｍで４分間撹拌し、フロックを形成させた。この時のパルプフリーネスは４５０ｍｌ、パルプスラリー濃度は３％であった。得られたフロックをスクリュープレスにて脱水し脱水ケーキを得た。
【００３７】
（実施例２）
食品工場から排出された汚泥であり、塩化第二鉄を１００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌した。カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを５重量％（対汚泥乾燥重量比）添加し、１２０ｒｐｍで１分間撹拌し、更に４０ｒｐｍで４分間撹拌し、フロックを形成させた。この時のパルプフリーネスは４５０ｍｌ、パルプスラリー濃度は３％であった。得られたフロックをスクリュープレスにて脱水し脱水ケーキを得た。
【００３８】
（実施例３）
下水処理施設から排出された汚泥であり、ポリ塩化アルミニウムを２００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌した。カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを１０重量％（対汚泥乾燥重量比）添加し、１２０ｒｐｍで１分間撹拌し、更に４０ｒｐｍで４分間撹拌し、フロックを形成させた。この時のパルプフリーネスは４５０ｍｌ、パルプスラリー濃度は３％であった。得られたフロックをスクリュープレスにて脱水し脱水ケーキを得た。
【００３９】
（実施例４）
食品工場から排出された汚泥であり、硫酸アルミニウムを３００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌し、カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを３０重量％（対汚泥乾燥重量比）添加し、１２０ｒｐｍで１分間撹拌し、更に４０ｒｐｍで４分間撹拌し、フロックを形成させた。この時のパルプフリーネスは４５０ｍｌ、パルプスラリー濃度は３％であった。得られたフロックをスクリュープレスにて脱水し脱水ケーキを得た。
【００４０】
（実施例５）
下水処理施設から排出された汚泥であり、塩化第二鉄を１００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌し、カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを５０重量％（対汚泥乾燥重量比）添加後し、１２０ｒｐｍで１分間撹拌し、更に４０ｒｐｍで４分間撹拌し、フロックを形成させた。この時のパルプフリーネスは４５０ｍｌ、パルプスラリー濃度は３％であった。得られたフロックをスクリュープレスにて脱水し脱水ケーキを得た。
【００４１】
（比較例１）
食品工場から排出された汚泥であり、ポリ塩化アルミニウムを２００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌し、カチオン系凝集剤を１００ｐｐｍとなるように添加し、１２０ｒｐｍで１分間撹拌し、更に４０ｒｐｍで４分間撹拌しフロックを形成させた。その後、広葉樹パルプを１０重量％（対汚泥乾燥重量比）添加し、１２０ｒｐｍで１分間撹拌し、更に４０ｒｐｍで４分間撹拌し、フロックを形成させた。この時のパルプは固形パルプである。得られたフロックをスクリュープレスにて脱水し脱水ケーキを得た。
【００４２】
（比較例２）
製紙工場から排出された汚泥であり、硫酸アルミニウムを３００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌し、カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを１重量％（対汚泥乾燥重量比）添加し、１２０ｒｐｍで１分間撹拌し、更に４０ｒｐｍで４分間撹拌し、フロックを形成させた。この時のパルプフリーネスは４５０ｍｌ、パルプスラリー濃度は３％であった。得られたフロックをスクリュープレスにて脱水し脱水ケーキを得た。
【００４３】
（比較例３）
下水処理施設から排出された汚泥であり、塩化第二鉄を１００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌し、カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを１０重量％（対汚泥乾燥重量比）添加し、１２０ｒｐｍで１分間撹拌し、更に４０ｒｐｍで４分間撹拌し、フロックを形成させた。この時のパルプフリーネスは４５０ｍｌ、パルプスラリー濃度は３０％であった。得られたフロックをスクリュープレスにて脱水し脱水ケーキを得た。
【００４４】
（比較例４）
食品工場から排出された汚泥であり、ポリ塩化アルミニウムを１００ｐｐｍ含む汚泥５００ｇに、アニオン系凝集剤を１００ｐｐｍとなるように添加した。添加後１２０ｒｐｍにて１分間撹拌し、更に４０ｒｐｍで５分間撹拌し、カチオン系凝集剤を１００ｐｐｍとなるように添加し、１２０ｒｐｍで１分間撹拌し、更に４０ｒｐｍで４分間撹拌しフロックを形成させた。その後、スラリー状広葉樹パルプを１０重量％（対汚泥乾燥重量比）添加した。この時のパルプフリーネスは８００ｍｌ、パルプスラリー濃度は３％であった。得られたフロックをスクリュープレスにて脱水し脱水ケーキを得た。
【００４５】
（評価）
（脱水ケーキ含水率）
得られた脱水ケーキの重量を測定した。また、得られた脱水ケーキを、１０５℃に設定した乾燥機にて２４時間乾燥させた。脱水ケーキの含水率は、乾燥前後の脱水ケーキ重さから、下記の式に従い算出した。
脱水ケーキの含水率（重量％）＝（脱水後の重さ−乾燥後の重さ）÷（脱水後の重さ）
×１００
【００４６】
（脱水ケーキ重量減少率）
脱水ケーキ重量減少率は下記の式にて算出した。
脱水ケーキの重量減少率（％）
＝（パルプを添加していない脱水後の脱水ケーキの重量−パルプを添加したものの脱水後の脱水ケーキの重量）÷パルプを添加したものの脱水後の脱水ケーキの重量×１００
【００４７】
【表１】
0006319075.tif 000002
【００４８】
比較例に比べて実施例１〜５では、脱水ケーキの含水率が低減されていることがわかる。特に、パルプの添加率が３０重量％以上の場合に、脱水ケーキの含水率が低減されている。
さらに、実施例では、脱水ケーキ重量減少率も高くなっていることがわかる。脱水後の汚泥重量が減少することで、汚泥を産業廃棄物として埋め立て処理する際の処理費用を削減することができる。また脱水後の汚泥水分が減少することで、汚泥の焼却処理する際に自燃が可能となり、汚泥燃焼させる際の補助燃料費用の削減も可能となる。また自燃が可能となることで、脱水後の汚泥が燃料としても使用できる。
【符号の説明】
【００４９】
１０    処理槽
１２    撹拌機
２０    凝集剤貯留槽
３０    パルプスラリー貯留槽
４０    脱水機
【図１】
0006319075.tif 000003